(57)【要約】【課題】グリップ性能に優れたタイヤの製造方法の提供。【解決手段】この製造方法は、準備工程、処理工程、溶出工程、測定工程、評価工程及び作製工程を含む。準備工程では、擬似路面と、面積が既知の摩擦面を有するゴム片を準備し、この摩擦面における単位面積当たりの粘着物質量の基準を設定する。処理工程では、擬似路面を用いてゴム片の摩擦面を摩擦処理することにより、粘着物質を生成させる。溶出工程では、ゴム片を溶媒に浸漬して粘着物質を溶出させる。測定工程では、溶媒浸漬前後のゴム片の質量変化から、摩擦面における単位面積当たりの粘着物質量を算出する。評価工程では、準備工程で設定した基準と、測定工程で算出した単位面積当たりの粘着物質量とを対比する。測定工程で得た算出値が準備工程で設定した基準を満たす場合に、作製工程において、このゴム片と同じ配合で、トレッド用ゴムシートを作製する。【選択図】図１
2019105544.tif 000002
【特許請求の範囲】
【請求項１】
擬似路面と、面積が既知の摩擦面を有するゴム片とを準備し、この摩擦面における単位面積当たりの粘着物質量の基準を設定する準備工程と、
上記ゴム片の摩擦面を上記擬似路面に押し当てながら相対移動させて摩擦処理することにより、この摩擦面に粘着物質を生成させる処理工程と、
上記処理工程を経たゴム片を溶媒に浸漬して、この溶媒中に上記粘着物質を溶出させる溶出工程と、
上記溶媒への浸漬前後で測定したゴム片の質量変化から、上記摩擦面における単位面積当たりの粘着物質量を算出する測定工程と、
上記準備工程で設定した基準と、上記測定工程で算出した単位面積当たりの粘着物質量とを対比する評価工程と、
上記測定工程で算出した単位面積当たりの粘着物質量が、上記準備工程で設定した基準を満たす場合に、このゴム片と同じ配合のゴム組成物を用いて、トレッド用ゴムシートを作製する作製工程と、を含んでいるタイヤ製造方法。
【請求項２】
上記処理工程の摩擦処理において、上記ゴム片に、０．２ＭＰａ以上０．９ＭＰａ以下の圧力で荷重する請求項１に記載の製造方法。
【請求項３】
上記処理工程の摩擦処理において、上記ゴム片の移動速度が、上記擬似路面に対して、１００ｋｍ／ｈｒ以下である請求項１又は２に記載の製造方法。
【請求項４】
上記溶媒が、トルエン又はテトラヒドロフランである請求項１から３のいずれかに記載の製造方法。
【請求項５】
上記ゴム片を、上記摩擦処理終了後、１時間以内に、上記溶媒に浸漬する請求項１から４のいずれかに記載の製造方法。
【発明の詳細な説明】
【技術分野】
【０００１】
本発明は、タイヤの製造方法に関する。詳細には、本発明は、加硫ゴムからなるトレッドを備えたタイヤの製造方法に関する。
【背景技術】
【０００２】
タイヤが装着された車両が路面を走行するとき、タイヤの外表面をなすトレッドが路面と接触する。トレッドは加硫ゴムからなる。路面に対する加硫ゴムの摩擦性能は、タイヤのグリップ性能等に影響する。
【０００３】
加硫ゴムの摩擦性能に関し、ヒステリシス摩擦、粘着摩擦及びアンカー摩擦の寄与が知られている。ヒステリシス摩擦は、加硫ゴムの周期的な変形及び復元に伴って生じるエネルギー損失として定義される。粘着摩擦とは、加硫ゴムと路面との付着及び剪断により生じる摩擦である。アンカー摩擦は、路面の凹凸に対する引っかかりにより生じる摩擦である。車両が走行する路面（以下、実路面と称する）における加硫ゴムの摩擦性能には、ヒステリシス摩擦及び粘着摩擦による寄与が大きいと考えられている。
【０００４】
ヒステリシス摩擦の寄与を評価する方法としては、例えば、加硫ゴムの損失正接（ｔａｎδ）を指標とする方法が提案されている。しかし、この損失正接（ｔａｎδ）による摩擦性能の評価結果は、必ずしも、実路面における評価結果と相関するものではなかった。
【０００５】
通常、実路面には、大小様々な凹凸が多数形成されている。多数の凹凸を有する実路面との接触により、走行中のタイヤ表面に粘着物質が生成する場合がある。粘着摩擦の寄与を評価するためには、粘着物質の影響を考慮する必要がある。具体的には、タイヤ表面の粘着物質は粘着摩擦を増大させ、タイヤのグリップ性能向上に寄与しうる。しかし、過剰な粘着物質は滑りの原因となり、グリップ性能の低下をもたらす場合がある。グリップ性能に優れたタイヤを製造する上で、走行中に発生する粘着物質の影響を考慮した加硫ゴムの配合設計は必須である。
【０００６】
特開２０１６−１７０１３８号公報には、特定構造の試験装置を用いて、ゴム表面に生成する粘着物質の体積と、単位面積当たりの粘着力とを測定して、タイヤの摩擦性能を評価する技術が開示されている。
【先行技術文献】
【特許文献】
【０００７】
【特許文献１】特開２０１６−１７０１３８号公報
【発明の概要】
【発明が解決しようとする課題】
【０００８】
実車走行条件で発生する粘着物質はごく微量である。微量の粘着物質による影響を精度良くかつ簡便に評価して、トレッドをなす加硫ゴムの配合設計をおこない、グリップ性能に優れたタイヤを製造する方法は、未だ提案されていない。
【０００９】
本発明の目的は、グリップ性能に優れたタイヤを効率良く製造するための方法を提供することにある。
【課題を解決するための手段】
【００１０】
本発明に係るタイヤ製造方法は、
（１）擬似路面と、面積が既知の摩擦面を有するゴム片とを準備し、この摩擦面における単位面積当たりの粘着物質量の基準を設定する準備工程、
（２）このゴム片の摩擦面を擬似路面に押し当てながら相対移動させて摩擦処理することにより、この摩擦面に粘着物質を生成させる処理工程、
（３）処理工程を経たゴム片を溶媒に浸漬して、この溶媒中に粘着物質を溶出させる溶出工程、
（４）この溶媒への浸漬前後で測定したゴム片の質量変化から、この摩擦面における単位面積当たりの粘着物質量を算出する測定工程、
（５）準備工程で設定した基準と、測定工程で算出した単位面積当たりの粘着物質量とを対比する評価工程
及び
（６）測定工程で算出した単位面積当たりの粘着物質量が、準備工程で設定した基準を満たす場合に、このゴム片と同じ配合のゴム組成物を用いて、トレッド用ゴムシートを作製する作製工程
を含んでいる。
【００１１】
好ましくは、この処理工程の摩擦処理において、ゴム片に０．２ＭＰａ以上０．９ＭＰａ以下の圧力で荷重する。好ましくは、この処理工程の摩擦処理におけるゴム片の移動速度は、擬似路面に対して１００ｋｍ／ｈｒ以下である。
【００１２】
好ましくは、この溶媒は、トルエン又はテトラヒドロフランである。好ましくは、この摩擦処理終了後、１時間以内に、ゴム片を溶媒に浸漬する。
【発明の効果】
【００１３】
本発明に係る製造方法によれば、ゴム表面に発生する単位面積当たりの粘着物質量（質量）を指標とすることにより、特殊な試験装置又は設備を要することなく、摩擦性能に優れた加硫ゴムの配合設計をおこなうことが可能である。これにより、グリップ性能に優れたタイヤを効率良く製造することができる。
【図面の簡単な説明】
【００１４】
【図１】図１は、本発明の一実施形態に係るタイヤ製造方法が示されたフローチャートである。
【図２】図２は、図１の処理工程を説明するための概念図である。
【図３】図３は、図１の製造方法で得られるタイヤが示された断面図である。
【発明を実施するための形態】
【００１５】
以下、適宜図面が参照されつつ、好ましい実施形態に基づいて本発明が詳細に説明される。本発明は、以下の実施形態に限定されるものではなく、請求項に示した範囲で種々の変更が可能である。
【００１６】
図１は、本発明の一実施形態に係るタイヤ製造方法が示されたフローチャートである。図示される通り、この製造方法は、準備工程、処理工程、溶出工程、測定工程、評価工程及び作製工程を含んでいる。この製造方法では、評価工程において、作製工程に進むか否かが判定される。この製造方法では、評価工程で作製工程に進むと判定されるまで、準備工程以降の工程が繰り返される。
【００１７】
準備工程は、擬似路面と、面積が既知の摩擦面を有するゴム片とを準備し、この摩擦面における単位面積当たりの粘着物質量の基準を設定する工程である。この実施形態では、ウェット状態のアスファルト路面である擬似路面と、加硫ゴムからなるゴム片とが準備される。このゴム片は、平面視長方形の板状（長さＬ［ｃｍ］、幅Ｗ［ｃｍ］、厚みｄ［ｍｍ］）である。ゴム片の下面が、面積Ｓ（＝Ｌ×Ｗ）［ｃｍ２］の摩擦面である。摩擦面における単位面積当たりの粘着物質量の基準は、要望するタイヤ性能を考慮して設定される。この実施形態では、ウェット条件での優れた摩擦性能及び良好なウェットグリップ性能が得られる基準として、０．１〜５．０［ｍｇ／ｃｍ２］に設定される。
【００１８】
処理工程は、準備したゴム片の摩擦面を擬似路面に押し当てながら相対移動させて摩擦処理することにより、この摩擦面に粘着物質を生成させる工程である。図２は、この実施形態の処理工程を説明するための概略図である。この図２において、紙面上下方向が鉛直方向であり、紙面左右方向が水平方向である。
【００１９】
処理工程では、先ず、擬似路面１０６上にゴム片１０２を載置して、この擬似路面１０６と、ゴム片１０２の摩擦面１０４とを接触させる。続いて、このゴム片１０２に荷重（０．２４ＭＰａ）を負荷して、摩擦面１０４を擬似路面１０６に押し当てる。ゴム片１０２に荷重する方向が、図２に矢印Ｆとして示されている。荷重により摩擦面１０４を擬似路面１０６に押し当てながら、ゴム片１０２を、図２に矢印Ｇとして示された方向に、移動速度５ｋｍ／時で移動させる。この実施形態では、長さ１ｍの擬似路面を５回移動させることにより、摩擦面１０４を摩擦処理する。この摩擦処理により、摩擦面１０４に粘着物質が生成する。
【００２０】
溶出工程は、処理工程を経たゴム片１０２を溶媒に浸漬して、摩擦面１０４に生成した粘着物質を溶媒中に溶出させる工程である。この実施形態では、摩擦処理終了後、３０分以内に、ゴム片１０２をテトラヒドロフラン中に浸漬させる。摩擦面１０４に生成した粘着物質は、テトラヒドロフランに溶解する。ゴム片１０２を、２５℃で２４時間テトラヒドロフランに浸漬することにより、粘着物質がテトラヒドロフラン中に溶出して、ゴム片１０２の質量が減少する。
【００２１】
測定工程は、溶媒への浸漬前後で測定したゴム片１０２の質量変化から、摩擦面１０４における単位面積当たりの粘着物質量を算出する工程である。溶媒浸漬前のゴム片１０２の質量Ｍａ［ｍｇ］は、摩擦処理後、溶出工程前に測定される。溶媒浸漬後のゴム片１０２の質量Ｍｂ［ｍｇ］は、溶媒から採取したゴム片１０２を２５℃で２４時間乾燥させた後に測定される。通常、溶媒浸漬後のゴム片１０２の質量Ｍｂは、溶媒浸漬前の質量Ｍａより小さい。本願明細書では、溶媒浸漬によるゴム片１０２の減量分（Ｍａ−Ｍｂ）を、このゴム片１０２の摩擦面１０４に生成した粘着物質量と定義する。この減量分（Ｍａ−Ｍｂ）を摩擦面１０４の面積Ｓ［ｃｍ２］で除すことにより摩擦面１０４における単位面積当たりの粘着物質量（Ｍａ−Ｍｂ）／Ｓ［ｍｇ／ｃｍ２］が算出される。
【００２２】
評価工程は、準備工程で設定した基準と、測定工程で算出した単位面積当たりの粘着物質量とを対比して、後述する作製工程に進むか否かを判定する工程である。この実施形態において、準備工程で設定した基準は０．１〜５．０［ｍｇ／ｃｍ２］である。測定工程で算出した単位面積当たりの粘着物質量（Ｍａ−Ｍｂ）／Ｓ［ｍｇ／ｃｍ２］が、０．１〜５．０［ｍｇ／ｃｍ２］の場合、作製工程に進むと判定する。単位面積当たりの粘着物質量（Ｍａ−Ｍｂ）／Ｓ［ｍｇ／ｃｍ２］が０．１［ｍｇ／ｃｍ２］未満又は５．０［ｍｇ／ｃｍ２］を超える場合、作製工程には進まず、再度、準備工程において、異なる配合の加硫ゴムからなるゴム片を準備し、処理工程、溶出工程、測定工程及び評価工程を実施する。
【００２３】
作製工程は、測定工程で算出した単位面積当たりの粘着物質量（Ｍａ−Ｍｂ）／Ｓ［ｍｇ／ｃｍ２］が準備工程で設定した基準を満たす場合に、ゴム片１０２と同じ配合のゴム組成物を用いて、トレッド用ゴムシートを作製する工程である。具体的には、基準を満たすゴム片１０２と同じ配合で、未加硫のゴム組成物を調製し、このゴム組成物をトレッドの形状に押出加工してゴムシートを得る工程である。このゴムシートからなるトレッドを他のタイヤ部材と組み合わせることによりタイヤが製造される。
【００２４】
この製造方法では、タイヤの製造に使用する装置及び設備に特に制限はない。従来から使用されている装置及び設備が、この製造方法においても使用される。例えば、既知のタイヤ成形機上で、トレッド用ゴムシートと他のタイヤ部材とを貼り合わせることにより、ローカバー（未加硫タイヤ）が得られる。このローカバーが、モールドに投入される。ローカバーの外面は、モールドのキャビティ面と当接する。ローカバーの内面は、ブラダー又は中子に当接する。ローカバーは、モールド内で加圧及び加熱される。加圧及び加熱により、ローカバーのゴム組成物が流動する。加熱によりゴムが架橋反応を起こし、タイヤが得られる。そのキャビティ面に凸凹模様を有するモールドが用いられることにより、タイヤに凹凸模様が形成される。
【００２５】
この製造方法で得られるタイヤの用途及び形状は、特に限定されず、ない。図３は、本発明の一実施形態に係る製造方法で得られるタイヤ２が示された断面図である。この図において、上下方向がタイヤ２の半径方向であり、左右方向がタイヤ２の軸方向であり、紙面との垂直方向がタイヤ２の周方向である。図３において、一点鎖線ＣＬはタイヤ２の赤道面を表わす。なお、図３において、各構成部材はその断面の輪郭のみが示されている。
【００２６】
このタイヤ２は、トレッド４、一対のサイドウォール６、一対のビード８、カーカス１０、ベルト１２、バンド１４及びインナーライナー１６を備えている。このタイヤ２は、乗用車に装着される空気入りタイヤである。
【００２７】
トレッド４は、半径方向外向きに凸な形状を呈している。トレッド４は、トレッド面２０を備えている。トレッド面２０には、溝２２が刻まれている。このトレッド４は、測定工程で算出した単位面積当たりの粘着物質量が、準備工程で設定した基準を満たす配合の加硫ゴムからなる。
【００２８】
それぞれのサイドウォール６は、トレッド４の端から半径方向略内向きに延びている。それぞれのビード８は、サイドウォール６の半径方向内側に位置している。ビード８は、コア２４と、このコア２４から半径方向外向きに延びるエイペックス２６とを備えている。カーカス１０は、カーカスプライ２８からなる。カーカスプライ２８は、両ビード８の間に架け渡されており、トレッド４及びサイドウォール６に沿っている。カーカスプライ２８は、コア２４の周りを、軸方向内側から外側に向かって折り返されている
【００２９】
ベルト１２は、トレッド４の半径方向内側に位置しカーカス１０と積層されている。このベルト１２は、内側層１２ａ及び外側層１２ｂからなる。バンド１４は、ベルト１２の半径方向外側に積層されている。図示されていないが、このバンド１４は、コードとトッピングゴムとからなる。コードは実質的に周方向に延びており、螺旋状に巻かれている。バンド１４は、いわゆるジョイントレス構造を有する。インナーライナー１６は、カーカス１０の半径方向内側に位置してカーカス１０の内面に接合されている。
【００３０】
この実施形態の準備工程では、ウェット条件での摩擦性能に基づいて、単位面積当たりの粘着物質量の基準が設定されている。測定工程で算出する単位面積当たりの粘着物質量がこの基準を満たすゴム片１０２と同じ配合の加硫ゴムからなるトレッド４は、ウェット条件での摩擦性能に優れる。このトレッド４を備えたタイヤ２では、優れたウェットグリップ性能が発揮される。この実施形態に係る製造方法では、測定工程で得られる単位面積当たりの粘着物質量が、準備工程で設定した基準を満たすゴム片の配合を、トレッド用ゴムシートの配合に適用することにより、良好なウェットグリップ性能を有するタイヤを、効率的に製造することができる。
【００３１】
本発明に係る製造方法によれば、準備工程において、要望するタイヤ性能に基づいて単位面積当たりの粘着物質量の基準を設定し、測定工程において、溶媒浸漬前後の質量変化を測定するという簡便な方法により、走行中に発生する粘着物質の影響を考慮したトレッド用ゴムシートの配合を選択することができる。例えば、準備工程において、ドライ条件での摩擦性能に基づいた基準を設定し、ドライ状態の擬似路面を用いることにより、ドライグリップ性能に優れたタイヤ製造のためのゴム配合を、効率的に選択することができる。本発明に係る製造方法では、粘着物質による影響を考慮した加硫ゴムの配合設計のために、特殊な試験装置又は設備を要しない。本発明に係る製造方法によれば、諸条件下でのグリップ性能に優れたタイヤを効率良く製造することが可能である。
【００３２】
本発明に係る製造方法において、ゴム片１０２を準備する方法は特に限定されない。例えば、基材ゴムと、通常タイヤ分野で使用される各種添加剤とを、所定の配合に従ってオープンロール、バンバリーミキサー等に投入して混練することによりゴム組成物を調製し、このゴム組成物を所定の形状の金型中で加熱及び加圧して、加硫ゴムからなるゴムシートを作製し、このゴムシートを切削加工してゴム片１０２を準備してもよい。また、調製したゴム組成物をトレッドの形状に合わせて押出加工した後、他のタイヤ部材と併せて加硫機中で加熱及び加圧することによりタイヤを製造し、このタイヤのトレッド表面を適宜切り出すことにより、ゴム片１０２を準備してもよい。
【００３３】
ゴム片１０２をなす加硫ゴムに配合される基材ゴム及び各種添加剤の種類は、特に限定されない。好ましい基材ゴムとして、天然ゴム、スチレンブタジエンゴム、ブタジエンゴム、エポキシ化天然ゴム、イソプレンゴム、エチレンプロピレンジエンゴム、クロロプレンゴム、アクリロニトリルブタジエンゴム、アクリロニトリルブタジエンスチレンゴム等が例示される。二種以上の基剤ゴムを併用してもよい。基材ゴムとともに配合される添加剤の例として、カーボンブラック、シリカ等の充填剤、シランカップリング剤、オイル、ワックス、酸化亜鉛、老化防止剤、加工助剤、樹脂、加硫剤、加硫促進剤及び加硫促進助剤が挙げられる。本発明の効果が阻害されない限り、本願明細書にて明示されない他の添加剤を使用することも可能である。
【００３４】
本発明に係る製造方法において、ゴム片１０２をなす加硫ゴムの配合は特に限定されず、測定工程において得られる単位面積当たりの粘着物質量が、準備工程で設定した基準を満たすように、適宜変更される。
【００３５】
例えば、準備工程において、配合の異なる加硫ゴムからなる複数のゴム片を準備してもよい。それぞれのゴム片について、処理工程、溶出工程、測定工程及び評価工程を実施し、測定工程で得られる単位面積当たりの粘着物質量が、準備工程で設定した基準を満たすゴム片を選択して作製工程に進むことにより、グリップ性能に優れたタイヤをより効率的に製造することができる。
【００３６】
ゴム片１０２の形状及びサイズは特に限定されない。好ましくは、ゴム片１０２は、所定の厚みを有する板状又はシート状である。ゴム片１０２が板状又はシート状の場合、その上面又は下面が摩擦面１０４とされる。好ましくは、摩擦面１０４は、略平面である。
【００３７】
処理工程における摩擦処理の有効性及び作業性の観点から、ゴム片１０２の厚みは、４ｍｍ以上が好ましく、５ｍｍ以上がより好ましく、６ｍｍ以上が特に好ましい。製造されるタイヤのトレッドの厚みを考慮して、ゴム片１０２の厚みは２０ｍｍ以下が好ましい。
【００３８】
擬似路面１０６は、その表面に、ゴム片１０２の摩擦面１０４を摩擦処理するための多数の微細な凹凸を有している。擬似路面１０６の材質として、例えば、各種アスファルト、コンクリート、砥石等が挙げられる。擬似路面１０６が、実路面であってもよい。本発明に係る製造方法において、擬似路面１０６の状態は特に限定されず、要望するタイヤ性能に応じて、ドライ路面、ウェット路面、雪上路面、氷上路面等適宜選択される。
【００３９】
本発明に係る製造方法では、擬似路面１０６として、既知の摩擦試験装置を使用することも可能である。本発明の目的が達成される限り、摩擦試験装置の種類は特に限定されない。摩擦試験装置の具体例としては、ＨＥＮＴＳＣＨＥＬ社製のＰｏｒｔａｂｌｅ  ｆｒｉｃｔｉｏｎ  ｔｅｓｔｅｒ（以下、ＰＦＴ装置と称する）が挙げられる。このＰＦＴ装置が備える擬似路面１０６は、ウェット路面の湿潤状態、ドライ路面の乾燥状態を含む種々の路面状態１０６を再現できるように構成されている。さらに、このＰＦＴ装置は、ゴム片１０２に所定の荷重をかけて、摩擦面１０４を擬似路面１０６に押しあてながら所定の移動速度で移動させて摩擦処理する機能を有している。
【００４０】
処理工程における摩擦処理条件は、特に限定されず、ゴム片１０２の形状及びこのゴム片１０２をなす加硫ゴムの種類等に応じて適宜設定される。好ましくは、実車走行時のタイヤの摩擦状態を再現しうる摩擦処理条件が選択される。
【００４１】
摩擦面１０４に効率的に粘着物質を生成するとの観点から、好ましくは０．２ＭＰａ以上の圧力でゴム片１０２に荷重する。ゴム片１０２の変形又は破損防止の観点から、０．９ＭＰａ以下の圧力で荷重することが好ましい。
【００４２】
実車走行時との相関性の観点から、擬似路面１０６上でのゴム片１０２の移動速度は、１００ｋｍ／時以下が好ましく、８０ｋｍ／時以下がより好ましい。粘着物質生成量の観点から、好ましい移動速度は５ｋｍ／時以上である。
【００４３】
処理工程において、ゴム片１０２を擬似路面１０６に押し当てながら、複数回移動させることにより、摩擦面１０４を摩擦処理してもよい。この移動回数は特に限定されず、荷重条件及び移動速度に応じて適宜設定されるが、粘着物質生成量の観点から、２回以上が好ましく、３回以上がより好ましい。ゴム片１０２の破損防止及び摩擦処理効率の観点から、移動回数は２０回以下が好ましい。
【００４４】
処理工程を経た摩擦面１０６の表面に生成する粘着物質の詳細は明らかではないが、ゴム片１０２をなす加硫ゴムに配合された各種添加剤の一部もしくはその誘導体、又は摩擦処理による分解生成物が、摩擦面１０６に滲出して堆積した混合物と推測される。この粘着物質に含まれる低分子量成分は、経時的に、再結合又は再架橋して、溶媒への溶解度が低い又は不溶な物質に変化すると考えられる。粘着物質の変質を回避するとの観点から、ゴム片１０２を溶媒に浸漬する時期は、摩擦処理終了後１時間以内が好ましく、３０分以内がより好ましい。理想的には、摩擦処理終了直後にゴム片１０２の質量を測定し、即時溶媒に浸漬する。
【００４５】
溶出工程で使用する溶媒の種類は特に限定されず、摩擦面１０４に生成した粘着物質を溶解しうる溶媒が適宜選択される。例えば、ベンゼン、トルエン、キシレン等の芳香族炭化水素、ヘキサン、ヘプタン、オクタデカン等の脂肪族炭化水素、シクロヘキサン、シクロオクタン等の脂環族炭化水素並びにこれらのハロゲン化物が挙げられる。テトラヒドロフラン、ジエチルエーテル等のエーテル化合物が使用されてもよい。溶解性及び安全性の観点から、トルエン及びテトラヒドロフランが好ましい。
【００４６】
溶出工程におけるゴム片１０２の浸漬条件は、ゴム片１０２の形状、ゴム片１０２をなす加硫ゴムの配合、摩擦処理条件等に応じて適宜調製される。粘着物質量の測定精度の観点から、浸漬時間は１２時間以上が好ましく、２４時間以上がより好ましい。作業効率の観点から、好ましい浸漬時間は４８時間以下である。
【００４７】
粘着物質の溶出促進の観点から、浸漬温度は、２０℃以上が好ましく、２３℃以上がより好ましく、２５℃以上が特に好ましい。浸漬温度の上限は、原則として、使用する溶媒の沸点であるが、ゴム片１０２の変質抑制及び粘着物質以外の溶出を回避する観点から、好ましい溶媒の温度は５０℃以下である。
【００４８】
測定工程では、溶媒から取り出したゴム片１０２を所定の乾燥条件で乾燥した後、その質量を測定する。ゴム片１０２の乾燥方法は、特に限定されず、風乾、減圧乾燥、真空乾燥等既知の方法が適用されうる。ゴム片１０２の乾燥条件は、使用する溶媒の種類及び選択する乾燥方法に応じて適宜調製される。乾燥効率の観点から、好ましい乾燥温度は２０℃以上である。ゴム片１０２の変質又は変形抑制の観点から、好ましい乾燥温度は、５０℃以下である。乾燥効率の観点から、好ましい乾燥時間は１２時間以上である。作業効率の観点から、好ましい乾燥時間は４８時間以下である。
【００４９】
本発明では、タイヤ２の各部材の寸法及び角度は、タイヤ２が正規リムに組み込まれ、正規内圧となるようにタイヤ２に空気が充填され、タイヤ２に正規荷重が負荷された状態で測定される。本明細書において正規リムとは、タイヤ２が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。本明細書において正規内圧とは、タイヤ２が依拠する規格において定められた内圧を意味する。ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」は、正規内圧である。乗用車用タイヤ２の場合は、内圧が１８０ｋＰａの状態で、寸法及び角度が測定される。本明細書において正規荷重とは、タイヤ２が依拠する規格において定められた荷重を意味する。ＪＡＴＭＡ規格における「最高負荷能力」、ＴＲＡ規格における「TIRE LOAD LIMITS AT VARIOUS COLD INFLATION PRESSURES」に掲載された「最大値」、及びＥＴＲＴＯ規格における「LOAD CAPACITY」は、正規荷重である。
【実施例】
【００５０】
以下、より詳細な具体例を挙げて本発明の効果を明らかにするが、この具体例の記載に基づいて本発明が限定的に解釈されるものではない。
【００５１】
［試験１］
試験１では、配合が異なる複数のゴム片と擬似路面とを準備し、図１のフローチャートの処理工程、溶出工程及び測定工程に従って、各ゴム片について、単位面積当たりの粘着物質量を算出した。
【００５２】
（ゴム片の作製）
下表１にＡとして示された配合に従って、硫黄及び加硫促進剤以外の材料を、容量１．７Ｌのバンバリーミキサー（神戸製鋼社製）に投入して、１５０℃で３分間、混練した。得られた混練物をバンバリーミキサーから取り出して、表１に示された量の硫黄及び加硫促進剤をそれぞれ添加した後、オープンロールを用いて、８０℃で３分間混練することにより、未加硫のゴム組成物を得た。得られたゴム組成物を、金型に投入して１７０℃で１２分間、プレス加硫することにより、加硫ゴムシートを得た。得られた加硫ゴムシートを切削加工して、平面視長方形の平板状のゴム片Ａ１（長さ３［ｃｍ］、幅２［ｃｍ］、厚み［６ｍｍ］）を作製した。ゴム片Ａ１の下面を面積６［ｃｍ２］の摩擦面とした。
【００５３】
ゴム組成物の配合を下表１のＢ−Ｄとして示されたものに変更した以外は、ゴム片Ａ１と同様にして、ゴム片Ｂ１−Ｄ１を作製した。ゴム片Ｂ１−Ｄ１の形状及びサイズは全てゴム片Ａ１と同じである。
【００５４】
【表１】
2019105544.tif 000003
【００５５】
表１に記載された化合物の詳細は、以下の通りである。
ＳＢＲ：日本ゼオン（株）製の変性スチレンブタジエンゴム（ビニル含量３１質量％、スチレン含量４１質量％、Ｍｗ：９．４万、Ｍｎ４．３万、Ｍｗ／Ｍｎ：２．２）
ＢＲ：宇部興産（株）製のブタジエンゴム、商品名「ＢＲ７００」
カーボンブラック：キャボットジャパン（株）製の商品名「ショウブラックＮ３３０」（Ｎ２ＳＡ：７９ｍ２／ｇ
シリカ：エボニックデグッサ社製のＶＮ３（Ｎ２ＳＡ：１７５ｍ２／ｇ）
シランカップリング剤：エボニックデグッサ社製のビス（３−トリエトキシシリルプロピル）ジスルフィド、商品名「Ｓｉ２６６」
オイル：出光興産（株）製の商品名「ダイアナプロセスＮＨ−７０Ｓ」
ワックス：日本精蝋（株）製の商品名「オゾエース０３５５」
老化防止剤：住友化学（株）製のＮ−フェニル−Ｎ’−（１，３−ジメチルブチル）−ｐ−フェニレンジアミン、商品名「アンチゲン６Ｃ」
ステアリン酸：日本油脂社の商品名「椿」
酸化亜鉛：三井金属鉱業（株）製の亜鉛華２種
レジン：アリゾナケミカル社製の商品名「ＳＹＬＶＡＲＥＳ  ＳＡ８５Ａ」
硫黄：三新化学工業（株）製の５％オイル処理硫黄
加硫促進剤１：ＴＢＢＳ（ＮＳ）：大内新興化学工業（株）製のノクセラーＮＳ 
加硫促進剤２：大内新興化学工業（株）製のＮ，Ｎ’−ジフェニルグアニジン、商品名「ノクセラーＤ」
【００５６】
（粘着物質の生成）
ＨＥＮＴＳＣＨＥＬ社製のＰｏｒｔａｂｌｅ  ｆｒｉｃｔｉｏｎ  ｔｅｓｔｅｒを用いて、ゴム片Ａ１−Ｄ１の摩擦面を摩擦処理して、各摩擦面に粘着物質を生成させた。処理条件は、下記の通りである。
路面状態：ウェット状態のアスファルト路面（長さ１ｍ）
処理温度：２３℃
荷重：０．２４ＭＰａ
移動速度：５ｋｍ／時
繰り返し回数：５回
【００５７】
（単位面積当たりの粘着物質量の算出）
摩擦処理したゴム片Ａ１−Ｄ１の質量［ｍｇ］をそれぞれ測定し、摩擦処理終了から５０分後に、各ゴム片を５００ｍｌのテトラヒドロフラン（和光純薬製）に浸漬した。２５℃で２４時間経過後、テトラヒドロフランからゴム片Ａ１−Ｄ１を取り出し、２５℃で２４時間乾燥させた。乾燥後の各ゴム片の質量［ｍｇ］を測定し、溶媒浸漬前後の質量の差を摩擦面の面積で除すことにより、単位面積当たりの粘着物質量［ｍｇ／ｃｍ２］を算出した。算出した値が、表２にＭＶとして示されている。
【００５８】
［試験２］
［試験１］で前述した配合Ａ−Ｄのゴム組成物を調整し、それぞれ、トレッドの形状に合わせて押出加工した後、他のタイヤ部材と組み合わせて１８３℃で１０分間プレス加硫することにより、試作タイヤＡ２−Ｄ２（タイヤサイズ：１９５／６５Ｒ１５）を製造した。得られた試作タイヤＡ２−Ｄ２の外表面からそれぞれ試験片を採取し、ＨＥＮＴＳＣＨＥＬ社製のＰｏｒｔａｂｌｅ  ｆｒｉｃｔｉｏｎ  ｔｅｓｔｅｒ（ＰＦＴ装置）を使用して動摩擦係数を測定した。測定条件は、下記の通りである。各試験片について連続１０回測定をおこなって平均値を算出した。得られた結果が、表２に摩擦係数（Ｗｅｔ−μ）として示されている。数値が大きいほうが、評価が高い。
路面状態：ウェット状態
処理温度：２３℃
荷重：０．２４ＭＰａ
移動速度：５ｋｍ／時
【００５９】
［試験３］
［試験２］と同様にして、試作タイヤＡ３−Ｄ３（タイヤサイズ：１９５／６５Ｒ１５）を製造した。得られた試作タイヤＡ３−Ｄ３をそれぞれ試験車両（国産ＦＦ２０００ｃｃ）に装着して、アスファルト路面のテストコースを、ウェット条件下、速度８０ｋｍ／時で走行させ、ドライバーの官能評価によりグリップ性能を評価した。評価は１０点満点とし、６点以上をＧｏｏｄ、６点未満をＢａｄと判定した。得られた結果が、表２にウェットグリップ性能として示されている。
【００６０】
【表２】
2019105544.tif 000004
【００６１】
表２に示されるように、[試験１]で算出した単位面積当たりの粘着物質量ＭＶは、[試験２]の摩擦係数及び[試験３]のグリップ性能と高い精度で相関した。この試験結果は、本発明に係る製造方法において、測定工程で得られる単位面積当たりの粘着物質量が、準備工程で設定した基準を満たすゴム片の配合を、トレッド用ゴムシートの配合に適用することで、グリップ性能に優れたタイヤが得られることを示している。この試験結果から、本発明の優位性は明らかである。
【産業上の利用可能性】
【００６２】
以上説明された方法は、加硫ゴムからなるトレッドを有する種々のタイヤの製造に適用されうる。
【符号の説明】
【００６３】
１０２・・・ゴム片
１０４・・・摩擦面
１０６・・・擬似路面
２・・・タイヤ
４・・・トレッド
６・・・サイドウォール
８・・・ビード
１０・・・カーカス
１２・・・ベルト
１２ａ・・・内側層
１２ｂ・・・外側層
１４・・・バンド
１６・・・インナーライナー
２０・・・トレッド面
２２・・・溝
２４・・・コア
２６・・・エイペックス
２８・・・カーカスプライ
【図１】
2019105544.tif 000005
【図２】
2019105544.tif 000006
【図３】
2019105544.tif 000007